СПОСОБ ПОЛУЧЕНИЯ ГИБКОГО ПЕНОПОЛИУРЕТАНА

1. Гибкий пенополиуретан, полученный при использовании реакционноспособного катализатора на основе амина и катализатора на основе карбоксилата цинка, характеризующийся твердостью >80 Н (согласно измерению деформации при инденторной нагрузке ДИН в соответствии с документом ISO 2439 при 40%-ном сжатии), значением остаточной деформации при сжатии во влажных условиях при 70% и 50°С, меньшим, чем 5% (согласно измерению в соответствии с документом HPU-FT-010), пределом прочности при раздирании, большим, чем 200 Н/м, (согласно измерению в соответствии с документом ISO 8067), потерей твердости (при ДИН 40%) после динамического утомления, меньшей, чем 20% (согласно измерению в соответствии с документом ISO 3385), и величиной выделения ЛОС <100 мкг/г (согласно измерению в соответствии с документом VDA 278).
2. Гибкий пенополиуретан по п. 1, где использующийся реакционноспособныи катализатор на основе амина выбирают из катализаторов на основе третичных аминов, которые содержат по меньшей мере один атом водорода, реакционноспособныи по отношению к изоцианату, и предпочтительно одну или несколько первичных и/или вторичных аминовых групп и/или одну или несколько гидроксигрупп, и где катализатор на основе карбоксилата цинка выбирают из катализатора на основе карбоксилата цинка, содержащего 5-18, а предпочтительно 6-12 атомов углерода.
3. Гибкий пенополиуретан по любому из пп. 1 или 2,
характеризующийся выделением ЛОС, меньшим, чем 50 мкг/г, а более предпочтительно меньшим, чем 20 мкг/г, пределом прочности при раздирании, большим, чем 250 Н/м, и значением остаточной деформации при сжатии во влажных условиях при 70% и 50°С, меньшим, чем 1%.
4. Способ получения гибкого пенополиуретана по любому из пп. 1-3 в результате проведения реакции между полиизоцианатом и полиольной композицией при индексе 95-125, где полиольная композиция содержит полиоксиэтиленполиоксипропиленполиол (a1), характеризующийся уровнем содержания оксиэтилена 50-95% масс, согласно вычислению для массы данного полиола (a1), и полиоксипропиленполиол (а2), необязательно содержащий оксиэтиленовые группы, при этом полиол характеризуется уровнем содержания оксиэтилена 0-49% масс, согласно вычислению для массы данного полиола (а2), где массовое соотношение между полиолами (a1) и (а2) варьируется в диапазоне от 90:10 до 50:50, а предпочтительно от 75:25 до 65:35, и где реакцию проводят в присутствии 1) 1-4 м.ч. воды, 2) 0,2-2 м.ч. реакционноспособного катализатора на основе амина, 3) 0,05-0,5 м.ч. катализатора на основе карбоксилата цинка, содержащего 5-18, а предпочтительно 6-12 атомов углерода, 4) 0,1-5 м.ч. поверхностно-активного вещества и 5) необязательно до 10 м.ч. удлинителя цепи, реакционноспособного по отношению к изоцианату, содержащего 2-8 реакционноспособных атомов водорода и имеющего молекулярную массу, доходящую до 999, при этом количества воды, реакционноспособного катализатора на основе амина, карбоксилата цинка, поверхностно-активного вещества и удлинителя цепи
вычисляют в расчете на 100 м. ч. полиола (a1) + полиола (а2).
5. Способ по п. 4, где реакционноспособный катализатор на основе амина выбирают из катализаторов на основе третичных аминов, которые содержат по меньшей мере один атом водорода, реакционноспособный по отношению к изоцианату, и предпочтительно одну или несколько первичных и/или вторичных аминовых групп и/или одну или несколько гидроксигрупп.
6. Способ по любому из предшествующих пп. 4 и 5, где полиоксиэтиленполиоксипропиленполиол (a1) характеризуется средней номинальной гидроксильной функциональностью 2-4, уровнем содержания оксиэтилена 65-80% масс. согласно вычислению для массы полиола (a1) и средней молекулярной массой 2000-7000.
7. Способ по любому из предшествующих пп. 4-5, где полиоксипропиленполиол (а2) характеризуется средней номинальной гидроксильной функциональностью 2-4, средней молекулярной массой 2000-7000 и уровнем содержания оксиэтилена, составляющим, самое большее, 20% масс, согласно вычислению для массы полиола (а2).
8. Применение реакционноспособных катализаторов на основе третичных аминов в комбинации с катализатором на основе карбоксилата цинка, содержащим 5-18, а предпочтительно 6-12 атомов углерода, для улучшения механических свойств и/или характеристик долговечности гибкого пенополиуретана.